(57)【特許請求の範囲】
【請求項１】
インナーライナー内側にシーラント層により固定された多孔質吸音材を含み、多孔質吸音材の幅とシーラント層の幅の差が、１〜６０ｍｍであり、かつ、シーラント層の幅−多孔質吸音材の幅＝−６０〜＋４０ｍｍであり、シーラント層が架橋されているシーラントタイヤ。
【請求項２】
インナーライナー内側にシーラント層により固定された多孔質吸音材を含み、
シーラント層が架橋剤を含み、
シーラント層の厚さが１〜４ｍｍであり、
多孔質吸音材の比重が０．００５〜０．０６であり、
多孔質吸音材の幅とシーラント層の幅の差が、１〜６０ｍｍであり、かつ、シーラント層の幅−多孔質吸音材の幅＝−６０〜＋４０ｍｍであるシーラントタイヤ。
【請求項３】
シーラント層がブチルゴム１００重量部に対して無機充填材１〜３０重量部を含む請求項１又は２記載のシーラントタイヤ。
【請求項４】
無機充填材が、カーボンブラック、シリカ、炭酸カルシウム、ケイ酸カルシウム、酸化マグネシウム、酸化アルミニウム、硫酸バリウム、タルク、及びマイカからなる群から選択される１種以上である請求項３記載のシーラントタイヤ。
【請求項５】
無機充填材が、カーボンブラックである請求項３または４記載のシーラントタイヤ。
【請求項６】
多孔質吸音材の断面積が、タイヤのリム組時のタイヤ断面空洞面積に対して０．４〜１５％である請求項１〜５のいずれかに記載のシーラントタイヤ。
【請求項７】
多孔質吸音材が、ポリウレタンスポンジである請求項１〜６のいずれかに記載のシーラントタイヤ。
【請求項８】
多孔質吸音材は、略一定幅および略一定断面形状である請求項１〜７のいずれかに記載のシーラントタイヤ。
【請求項９】
多孔質吸音材が継ぎ目を有する請求項１〜８のいずれかに記載のシーラントタイヤ。
【請求項１０】
継ぎ目の数が１である請求項９記載のシーラントタイヤ。
【請求項１１】
継ぎ目において、多孔質吸音材がオーバーラップしている請求項９または１０記載のシーラントタイヤ。
【請求項１２】
継ぎ目のギャップ長さが８０ｍｍ以下である請求項９〜１１のいずれかに記載のシーラントタイヤ。
【請求項１３】
多孔質吸音材が継ぎ目を２つ有し、多孔質吸音材の周方向の長さの比は、短いものが長いものの３％以下である請求項９記載のシーラントタイヤ。
【請求項１４】
多孔質吸音材の周方向端面は、タイヤトレッド内面に対して略垂直である請求項１〜１３のいずれかに記載のシーラントタイヤ。
【請求項１５】
多孔質吸音材の周方向端面は、タイヤトレッド内面に対して１０〜８０°である請求項１〜１３のいずれかに記載のシーラントタイヤ。
【請求項１６】
多孔質吸音材の継ぎ目が、タイヤトレッド内面に対してテーパー角を１または２有する請求項１〜１３のいずれかに記載のシーラントタイヤ。
【請求項１７】
シーラント層が、架橋剤を含む請求項１、３〜１６のいずれかに記載のシーラントタイヤ。
【請求項１８】
シーラント層が、ブチルゴム１００重量部に対して、ポリブテン１００〜４００重量部および架橋剤１〜１０重量部を含む請求項１〜１７のいずれかに記載のシーラントタイヤ。
【請求項１９】
ポリブテンの数平均分子量が１０００〜４０００である請求項１８記載のシーラントタイヤ。
【請求項２０】
タイヤを加硫する工程、加硫したタイヤのインナーライナー内側にシーラント材を押し出しする工程、シーラント材を加熱して架橋する架橋工程、および、多孔質吸音材を貼り付け加工する工程を含む請求項１〜１９のいずれかに記載のシーラントタイヤの製造方法。
【請求項２１】
多孔質吸音材を貼り付け加工する工程において、必要寸法の多孔質吸音材をタイヤに貼り付け加工する請求項２０記載のシーラントタイヤの製造方法。
【請求項２２】
多孔質吸音材を貼り付け加工する工程において、タイヤ２本分以上の加工量のタイヤ周長方向の長さの吸音材をタイヤ内部に装填し、貼り付け時に切断し加工する請求項２０または２１記載のシーラントタイヤの製造方法。
【請求項２３】
多孔質吸音材を貼り付け加工する工程において、多孔質吸音材をタイヤ開口部からタイヤ内部に連続して導入して貼り付け、多孔質吸音材を段替えすることなく連続してタイヤに貼り付け加工する請求項２０記載のシーラントタイヤの製造方法。
【請求項２４】
多孔質吸音材のタイヤ幅方向の寸法が、予め所定の寸法に裁断加工されている請求項２０または２１記載のシーラントタイヤの製造方法。
【発明の詳細な説明】
【技術分野】
【０００１】
本発明は、シーラントタイヤに関し、特に消音性能を有するシーラントタイヤに関する。
【背景技術】
【０００２】
車両のロードノイズの一種であるタイヤの空洞共鳴音は、タイヤ内部の空気の共鳴音であることから、周波数帯域が狭く、車両によっては非常に耳障りな音である。一方で、タイヤの内部の空気の共鳴音であることから、車体、タイヤでの対策が非常に困難なノイズである。その解決法として、吸音材をタイヤ内部に装着する方法や、ホイールにヘルムホルツタイプの吸音器を加工したり、後付する方法などが実用化されている。また、吸音材をタイヤ内部に装着する方法としても、粘着剤を用いてタイヤのトレッド部に固定したり、樹脂ベルトを用いて固定する方法が実用化されている。
【０００３】
一方、近年、スペアタイヤを車両に積まない技術として、従来のランフラットタイヤ、応急パンク修理キットに加えて、あらかじめパンクシール層をタイヤトレッド内部に配置しておくシーラントタイヤが実用化されている。
【０００４】
そして、吸音材とシーラントタイヤを組合せ、シーラント層を利用して吸音材をタイヤ内に固定する方法が種々公開されている（特許文献１）。しかしながら、いずれの方法も、性能、加工性などで不十分な点があり、さらに実用化のためには量産性を向上させる必要がある。
【先行技術文献】
【特許文献】
【０００５】
【特許文献１】特開２０１１−２０４７９号公報
【発明の概要】
【発明が解決しようとする課題】
【０００６】
本発明は、優れた消音性能と、生産性に優れたシーラントタイヤを提供することを目的とする。
【課題を解決するための手段】
【０００７】
すなわち、本発明は、インナーライナー内側にシーラント層により貼り付けられた多孔質吸音材を含み、シーラント層がブチルゴム１００重量部に対して無機充填材１〜３０重量部を含むことを特徴とするシーラントタイヤに関する。
【０００８】
無機充填材が、カーボンブラック、シリカ、炭酸カルシウム、ケイ酸カルシウム、酸化マグネシウム、酸化アルミニウム、硫酸バリウム、タルク、及びマイカからなる群から選択される１種以上であることが好ましい。
【０００９】
多孔質吸音材の断面積が、タイヤのリム組時のタイヤ断面空洞面積に対して０．４〜１５％であることが好ましい。
【００１０】
多孔質吸音材の比重が、０．００５〜０．０６であることが好ましい。
【００１１】
多孔質吸音材が、ポリウレタンスポンジであることが好ましい。
【００１２】
多孔質吸音材は、略一定幅および略一定断面形状であることが好ましい。
【００１３】
多孔質吸音材が継ぎ目を有することが好ましい。
【００１４】
継ぎ目の数が１であることが好ましい。
【００１５】
継ぎ目において、スポンジがオーバーラップしていることが好ましい。
【００１６】
継ぎ目のギャップ長さが８０ｍｍ以下であることが好ましい。
【００１７】
多孔質吸音材が継ぎ目を２つ有し、多孔質吸音材の周方向の長さの比が、短いものが長いものの３％以下であることが好ましい。
【００１８】
多孔質吸音材の周方向端面は、タイヤトレッド内面に対して略垂直であることが好ましい。
【００１９】
多孔質吸音材の周方向端面は、タイヤトレッド内面に対して１０〜８０°であることが好ましい。
【００２０】
多孔質吸音材の継ぎ目が、タイヤトレッド内面に対してテーパー角を１または２有することが好ましい。
【００２１】
多孔質吸音材の幅とシーラント層の幅の差が１〜４０ｍｍであることが好ましい。
【００２２】
シーラント層が、さらに、ブチルゴム１００重量部に対して、ポリブテン１００〜４００重量部および架橋剤１〜１０重量部を含むことが好ましい。
【００２３】
ポリブテンの数平均分子量が１０００〜４０００であることが好ましい。
【００２４】
シーラント層の厚さが１〜４ｍｍであることが好ましい。
【００２５】
また、本発明は、タイヤを加硫する工程、シーラント材をスパイラル押し出しする工程、架橋工程、および、多孔質吸音材を貼り付け加工する工程を含む前記シーラントタイヤの製造方法に関する。
【００２６】
多孔質吸音材を貼り付け加工する工程において、必要寸法のスポンジをホルダーに装着して、タイヤに貼り付け加工することが好ましい。
【００２７】
多孔質吸音材を貼り付け加工する工程において、タイヤ２本分以上の加工量のタイヤ周長方向の長さの吸音材をタイヤ内部に装填し、貼り付け時に切断し加工することが好ましい。
【００２８】
多孔質吸音材を貼り付け加工する工程において、多孔質吸音材をタイヤ開口部からタイヤ内部に連続して導入して貼り付け、多孔質吸音材を段替えすることなく連続してタイヤに貼り付け加工することが好ましい。
【００２９】
多孔質吸音材のタイヤ幅方向の寸法が、予め所定の寸法に裁断加工されていることが好ましい。
【発明の効果】
【００３０】
本発明によれば、インナーライナー内側にシーラント層により貼り付けられた多孔質吸音材を含み、シーラント層がブチルゴム１００重量部に対して無機充填材１〜３０重量部を含むため、優れた消音性能と、生産性に優れたシーラントタイヤを提供することができる。
【図面の簡単な説明】
【００３１】
【図１】多孔質吸音材の端部に設けたテーパーを示す図である。
【図２】多孔質吸音材の端部に設けた他の態様のテーパーを示す図である。
【図３】多孔質吸音材の端部に設け、オーバーラップしたテーパーを示す図である。
【図４】多孔質吸音材の端部に設けたテーパーの先端を切断した態様を示す図である。
【発明を実施するための形態】
【００３２】
本発明のシーラントタイヤは、インナーライナー内側にシーラント層により貼り付けられた多孔質吸音材を含み、シーラント層がブチルゴム１００重量部に対して無機充填材１〜３０重量部を含むことを特徴とする。シーラント層は、粘着力、低い空気透過性、耐候性に優れるブチルゴムを必須成分として含有し、また、混練性を改善するために無機充填材を含有する。
【００３３】
無機充填材は特に限定されないが、カーボンブラック、シリカ、炭酸カルシウム、ケイ酸カルシウム、酸化マグネシウム、酸化アルミニウム、硫酸バリウム、タルク、及びマイカからなる群から選択される１種以上であることが好ましい。なかでも、ゴム成分の充填剤として一般的に使用されているカーボンブラックがより好ましい。
【００３４】
無機充填材の配合量は、ブチルゴム１００質量部に対して１〜３０質量部であるが、２〜１０質量部が好ましい。１質量部未満では、シーラント用の配合物を混練することができなくなり、３０質量部を超えると、シーラント材料が硬くなり、エアシール性が低下する。
【００３５】
シーラント層は、さらにポリブテンを含むことが好ましい。ポリブテンの配合量は、ブチルゴム１００質量部に対して１００〜４００質量部が好ましく、１５０〜３００質量部がより好ましい。１００質量部未満では、シーラント層が硬くなってエアシール性能が低下し、４００質量部を超えると、シーラント層が柔らかくなって、使用中に流れ、偏振動が発生する可能性がある。ポリブテンの数平均分子量は特に限定されないが、１０００〜４０００が好ましく、１５００〜３５００がより好ましい。１０００未満では、ブチルゴムとの混練が困難となり、４０００を超えると、粘着力が低下してエアシール性が不足する傾向がある。なお、本明細書において、数平均分子量は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に標準ポリスチレン換算により求めたものである。
【００３６】
シーラント層は、さらに架橋剤を含むことが好ましい。架橋剤としては、硫黄、過酸化物活性剤（ジアロイル過酸化物、ジアシル過酸化物、パーオキシエステル）、キノンジオキシム化合物などが挙げられる。なかでも、本発明の効果がより良好に得られるという点から、過酸化物活性剤、キノンジオキシム化合物が好ましく、キノンジオキシム化合物がより好ましい。
【００３７】
キノンジオキシム化合物としては、ｐ−キノンジオキシム、ｐ−キノンジオキシムジアセテート、ｐ−キノンジオキシムジカプロエート、ｐ−キノンジオキシムジラウレート、ｐ−キノンジオキシムジステアレート、ｐ−キノンジオキシムジクロトネート、ｐ−キノンジオキシムジナフテネート、ｐ−キノンジオキシムスクシネート、ｐ−キノンジオキシムアジペート、ｐ−キノンジオキシムジフロエート（ｄｉｆｕｒｏａｔｅ）、ｐ−キノンジオキシムジベンゾエート、ｐ−キノンジオキシムジ（ｏ−クロロベンゾエート）、ｐ−キノンジオキシムジ（ｐ−クロロベンゾエート）、ｐ−キノンジオキシムジ（ｐ−ビトロベンゾエート）、ｐ−キノンジオキシムジ（ｍ−ビトロベンゾエート）、ｐ−キノンジオキシムジ（３，５−ジニトロベンゾエート）、ｐ−キノンジオキシムジ（ｐ−メトキシベンゾエート）、ｐ−キノンジオキシムジ（ｎ−アミルオキシベンゾエート）、ｐ−キノンジオキシムジ（ｍ−ブロモベンゾエート等が挙げられる。なかでも、粘着性、シール性、流動性の観点から、ｐ−ベンゾキノンジオキシムが好ましい。
【００３８】
架橋剤の配合量は、ブチルゴム１００質量部に対して１〜１０質量部が好ましく、２〜７質量部がより好ましい。１質量部未満では、シーラント層が流動し、多孔質吸音材を固定しずらくなり、１０質量部を超えると、シーラント層が硬くなりすぎ、シール性能が低下する傾向がある。
【００３９】
シーラント層の厚さは、特に限定されないが、１〜４ｍｍが好ましく、１．５〜３．５ｍｍがより好ましい。１ｍｍ未満では、タイヤのパンクを修理することができなくなり、４ｍｍを超えても、シーリング効果は飽和する傾向がある。
【００４０】
多孔質吸音材の断面積は、タイヤのリム組時のタイヤ断面空洞面積に対して０．４〜１５％であることが好ましく、８〜１２％がより好ましい。多孔質吸音材の吸音性能は吸音材の厚さではなく、タイヤ断面空洞面積に対する体積比率が支配する。０．４％未満では、吸音効果が見られず、１５％を超えても、吸音性能は向上せず、飽和する傾向がある。
【００４１】
多孔質吸音材の比重は、０．００５〜０．０６が好ましく、０．０２〜０．０５がより好ましい。０．００５未満でも、０．０６を超えても、吸音性能が悪化する傾向がある。
【００４２】
多孔質吸音材の材質は限定されず、エーテル系ポリウレタンスポンジ、エステル系ポリウレタンスポンジ、ポリエチレンスポンジなどの合成樹脂スポンジ、クロロプレンゴムスポンジ（ＣＲスポンジ）、エチレンプロピレンゴムスポンジ（ＥＰＤＭスポンジ）、ニトリルゴムスポンジ（ＮＢＲスポンジ）などのゴムスポンジを好適に用いることができる。なかでも、エーテル系ポリウレタンスポンジを含むポリウレタン系又はポリエチレン系等のスポンジが、制音性、軽量性、発泡の調節可能性、耐久性などの観点から好ましく、さらには加水分解に強いポリエステル・ポリエーテル共重合ポリオールを原料とするポリウレタンスポンジがより好ましい。
【００４３】
多孔質吸音材は、タイヤの振動防止、スポンジの成形性、素材寸法加工、輸送、生産作業性、コスト面から有利であることから、周上で重量が一定である略一定幅および略一定断面形状であることが好ましい。
【００４４】
多孔質吸音材が継ぎ目を持たないことがタイヤ周方向に重量が一定となる観点から好ましいが、継ぎ目のない環状の多孔質吸音材の製造コストは非常に高くなる。そこで、略矩形上の多孔質吸音材を継ぎ目が小さくなるように貼り付けることでコストと性能のバランスを取ることができる。タイヤ内部へ入った異物がシーラント材に付着することを防止するため、継ぎ目においては、スポンジがオーバーラップしていることが好ましい。継ぎ目の数は特に限定されないが、１または２が好ましい。継ぎ目のギャップ長さ（スポンジの隙間又はオーバーラップ部分）は、８０ｍｍ以下が好ましく、２０ｍｍ以下がより好ましい。８０ｍｍを超えると、バランスが悪化する傾向がある。また、継ぎ目のギャップ長さは、製造コストの点から、１ｍｍ以上が好ましい。継ぎ目を２つ有する場合、多孔質吸音材の周方向の長さの比は、短いものが長いものの３％以下であることが好ましく、１％以下がより好ましい。３％以下というのは、ギャップを埋めるために小さな小片を設置することに対応する。
【００４５】
多孔質吸音材の周方向端面は、加工が容易であるという点で、タイヤトレッド内面に対して略垂直であることが好ましい。
【００４６】
多孔質吸音材の継ぎ目が、タイヤトレッド内面に対してテーパー角を１または２有することが好ましい。テーパーを設けることによって、スポンジの隙間を見掛け上狭くすることができ、異物が粘着することを防止できる。テーパーを設けた態様を図１および２に示す。図２に示すように反対方向の角度でテーパーを設けることによって、使用時にスポンジの接着面での亀裂発生を防止することができる。図４には、テーパーの先端を切り落とした態様を示しており、テーパー角を２つ有する。
【００４７】
多孔質吸音材の周方向端面（テーパー角）は、タイヤトレッド内面に対して１０〜８０°であることが好ましく、１５〜４５°であることが好ましい。１０°未満では、加工が困難であり、８０°を超えると、長期間の走行によるスポンジの剥離が生じやすくなる傾向があり、また、スポンジをオーバーラップさせる際にスポンジの乗り上げが困難になる傾向がある。
【００４８】
多孔質吸音材の幅がシーラント層に比べて狭くても、広くても良い。シーラント層よりも広くなっても、粘着防止の効果に変わりはない。ただし、狭くなりすぎると、多孔質吸音材の無い部分において異物が粘着しやすくなる可能性がある。
【００４９】
多孔質吸音材の幅とシーラント層の幅の差（ギャップ）は０〜４０ｍｍが好ましく、１〜４０ｍｍがより好ましく、１〜５ｍｍがさらに好ましい。１ｍｍ未満では、要求精度が高すぎ、製造が困難となり、４０ｍｍを超えると、異物がシーラント層に粘着することを防止できなくなる傾向がある。
【００５０】
また、本発明のシーラントタイヤの製造方法は、タイヤを加硫する工程、シーラント材をスパイラル押し出しする工程、架橋工程、および、多孔質吸音材を貼り付け加工する工程を含むことを特徴とする。シーラント材の均一性のため、シーラント剤をスパイラル押し出しすることが好ましい。その後、架橋工程を経て耐流動性を付与したのち、前記多孔質吸音材を貼り付け加工する。
【００５１】
多孔質吸音材を貼り付け加工する工程において、必要寸法のスポンジをホルダーに装着して、タイヤに貼り付け加工することが好ましい。
【００５２】
吸音材の段替えの工数が減り、異なるサイズのタイヤの混合生産の際にも有効である点で、多孔質吸音材を貼り付け加工する工程において、タイヤ２本分以上の加工量のタイヤ周長方向の長さの吸音材をタイヤ内部に装填し、貼り付け時に切断し加工することが好ましい。
【００５３】
生産効率の点で、多孔質吸音材を貼り付け加工する工程において、多孔質吸音材をタイヤ開口部からタイヤ内部に連続して導入して貼り付け、多孔質吸音材を段替えすることなく連続してタイヤに貼り付け加工することが好ましい。
【００５４】
多孔質吸音材のタイヤ幅方向の寸法が、予め所定の寸法に裁断加工されていることが好ましい。
【実施例】
【００５５】
実施例に基づいて、本発明を具体的に説明するが、本発明はこれらのみに限定されるものではない。
【００５６】
以下、実施例及び比較例で使用した各種薬品について、まとめて説明する。
ブチルゴム：ＩＩＲ１１０６５、ＪＳＲ株式会社製
ポリブテン：ＨＶ−１９００、ＪＸ日鉱日エネルギー株式会社製  数平均分子量２９００
カーボンブラック：Ｎ３３０、キャボットジャパン株式会社製
オイル：ＤＯＳ（セバシン酸ジオクチル）、田岡化学工業株式会社製
架橋剤１：ＱＤＯ（ｐ−ベンゾキノンジオキシム）、大内新興化学工業株式会社製
ステアリン酸：ビーズステアリン酸つばき、日油株式会社製
酸化亜鉛：酸化亜鉛２種、三井金属鉱業株式会社製
架橋剤２：粉末硫黄、鶴見化学工業株式会社製
促進剤：ジベンジルジチオカルバミン酸亜鉛、Ｃｕｒｅｋｉｎｄ  ＺＢＥＣ、Ｎｉｎｇｂｏ  Ａｃｔｉｍｉｘ  Ｐｏｌｙｍｅｒ社製
スポンジ：ＥＳＨ２（幅２００ｍｍ、厚さ１０ｍｍ、比重０．０３９、ポリウレタン製）、株式会社イノアックコーポレーション製
【００５７】
実施例１〜３、３３および比較例１〜２
表１に示す配合処方に従い、二軸押出機を用いて各材料を１１０℃の条件下で混練し、混練物を得た。混練性を以下の基準で評価した。その結果を表１に示す。
＜混練難易度＞
◎：良好
○：可能
△：困難だが混練可能
×：混練不可
【００５８】
＜エア漏れ量＞
タイヤ（２３５／４５Ｒ１７、９４Ｗ、リム：１７Ｘ８Ｊ、タイヤリム組時空洞断面積：１８７ｃｍ２）に、シーラント材を厚さ３ｍｍ、幅１９０ｍｍになるようにスパイラル押出ししてタイヤ内部に塗布した。長さ１９００ｍｍ、厚さ１０ｍｍのスポンジを隙間２５ｍｍになるように設置した。タイヤの初期内圧を２３０ｋＰａにし、雰囲気温度２５℃において、ＪＩＳ  Ｎ１００の丸くぎ（胴径４．２ｍｍ）を使用し、釘１０本をタイヤの縦溝に頭まで打ち込み、すぐに釘を除去後、丸１日タイヤを放置して、内圧を測定した。減った内圧をエア漏れ量として、実施例１の内圧を２０とした指標で評価した。指標が大きい程、エア漏れ量が多いことを示す。
【００５９】
＜流動性＞
タイヤにシーラント材塗布後、１７０℃のオーブンで１０分間架橋した。その後、６０℃で２４ｈタイヤ単体で縦において放置して、シーラント材が重力で下に流れるかを目視で確認し、以下の基準で評価した。
○：流れ発生なし
△：流れやや発生
×：流動
【００６０】
【表１】
0006544373.tif 000002
【００６１】
実施例４〜１２
表２に示すように、実施例１のシーラント材を厚さ３ｍｍ、幅１９０ｍｍになるようにスパイラル押出ししてタイヤ内部に塗布した。１４０℃で１０分間温風により加熱して、架橋させた。表２に示す形状のスポンジを多孔質吸音材として使用し、シーラント材上に設置した。以下に示す評価を行った。評価結果を表２に示す。
【００６２】
＜紙片張り付き個数＞
タイヤをリム組せずに、２０ｍｍ四方のコピー用紙片１６０枚をタイヤの中にばらまき、タイヤを横向けに紙片を取り出した後、タイヤに残ったコピー紙片の枚数を数えた。枚数が多いほど、異物が入りやすい。
【００６３】
＜製造指数＞
手作業でスポンジを貼るのにかかった時間を、実施例５の場合を１００として製造指数とした。製造指数が大きいほど悪いことを示す。なお、ギャップに関しては±３ｍｍが許容範囲である。
【００６４】
【表２】
0006544373.tif 000003
【００６５】
実施例１、１３〜１８
表３に示す配合処方に従い、二軸押出機を用いて各材料を１１０℃の条件下で混練し、混練物を得た。混練難易度、エア漏れ量、流動性を前述の方法で評価した。評価結果を表３に示す。
【００６６】
【表３】
0006544373.tif 000004
【００６７】
実施例１、１９〜２３
表４に示す配合処方に従い、二軸押出機を用いて各材料を１１０℃の条件下で混練し、混練物を得た。混練難易度、エア漏れ量、流動性を前述の方法で評価した。評価結果を表４に示す。
【００６８】
【表４】
0006544373.tif 000005
【００６９】
実施例１、２４、２５
表５に示す配合処方に従い、二軸押出機を用いて各材料を１１０℃の条件下で３分間混練りし、混練り物を得た。混練難易度、エア漏れ量、流動性を前述の方法で評価した。評価結果を表５に示す。
【００７０】
【表５】
0006544373.tif 000006
【００７１】
実施例４、２６〜２９
表６に示すように、実施例１のシーラント材を厚さを変動させて、幅１９０ｍｍになるようにスパイラル押出ししてタイヤ内部に塗布した。１４０℃で１０分間温風により加熱して、架橋させた。表６に示す形状のスポンジを多孔質吸音材として使用し、シーラント材上に設置した。エア漏れ量、流動性を前述の方法で評価し、シーラント材のコストも算出した。評価結果を表６に示す。
【００７２】
【表６】
0006544373.tif 000007
【００７３】
実施例３０〜３２
表７に示すシーラント材とスポンジとを使用し、以下の製法でシーラントタイヤを作製した。各製法における張り付け時間を計測した。評価結果を表７に示す。
製法１：タイヤ幅方向の寸法が予め所定の寸法に裁断加工されている多孔質吸音材を使用した。
製法２：タイヤ２本分以上の加工量のタイヤ周長方向の長さの吸音材をタイヤ内部に装填し、貼り付け時に切断し加工した。
製法３：多孔質吸音材をタイヤ開口部からタイヤ内部に連続して導入して貼り付け、多孔質吸音材を段替えすることなく連続してタイヤに貼り付け加工した。
【００７４】
【表７】
0006544373.tif 000008
【００７５】
実施例５、３４〜３６
表８に示すように、タイヤ（２３５／４５Ｒ１７、９４Ｗ、リム：１７Ｘ８Ｊ）に実施例１のシーラント材を厚さ３ｍｍ、幅１９０ｍｍになるようにスパイラル押出ししてタイヤ内部に塗布した。１４０℃で１０分間温風により加熱して、架橋させた。表８に示す形状のスポンジを多孔質吸音材として使用し、シーラント材上に設置した。前述の方法で紙片張り付き個数、製造指数の評価を行ったことに加え、以下に示す評価を行った。評価結果を表８に示す。
なお、表８において、正の継ぎ目のギャップ長さは、オーバーラップ部分の長さを表し、負の継ぎ目のギャップ長さは、スポンジの隙間の長さを表す。
また、表８の各実施例において、継ぎ目の数は１である。
【００７６】
＜タイヤのユニフォミティ指数＞
ＪＡＳＯ  Ｃ６０７：２０００のユニフォミティ試験条件に準拠して、ＲＦＶが下記の条件で測定された。評価は、実施例３４のＲＦＶを１００とする指数で評価した。数値が大きいほど、タイヤのバランスが悪いことを表す。
リム：１７×８Ｊ
内圧：２００ｋＰａ
荷重：４．６ｋＮ
速度：１２０ｋｍ／ｈ
【００７７】
【表８】
0006544373.tif 000009
【００７８】
実施例５、３７〜３９
表９に示すように、タイヤ（２３５／４５Ｒ１７、９４Ｗ、リム：１７Ｘ８Ｊ）に実施例１のシーラント材を厚さ３ｍｍ、幅１９０ｍｍになるようにスパイラル押出ししてタイヤ内部に塗布した。１４０℃で１０分間温風により加熱して、架橋させた。表９に示す形状のスポンジを多孔質吸音材として使用し、シーラント材上に設置した。以下に示す評価を行った。評価結果を表９に示す。
なお、表９において、正の継ぎ目のギャップ長さは、オーバーラップ部分の長さを表し、負の継ぎ目のギャップ長さは、スポンジの隙間の長さを表す。
また、表９の各実施例においては、図２に示すように反対方向の角度でテーパーを設けている。
【００７９】
＜走行後剥離＞
上記タイヤを実車に装着し、速度８０ｋｍ／ｈ、荷重５．０ｋＮで４万ｋｍ走行させたのちに、スポンジ長さ方向端部が剥離しているかを検証した。
【００８０】
【表９】
0006544373.tif 000010
【図１】
0006544373.tif 000011
【図２】
0006544373.tif 000012
【図３】
0006544373.tif 000013
【図４】
0006544373.tif 000014